"炭化水素、COおよび粒子状物質を含有する排ガスストリームを処理するための触媒体であって:軸長さを定める入口端部および出口端部を有する基材と;セリア支持体に分散された約2重量以上のパラジウムを含む、基材上の第1ウォッシュコート層と;第1ウォッシュコート層上の第2ウォッシュコート層であって、白金群金属および耐火金属酸化物を含む第2ウォッシュコート層とを含む触媒体。第1ウォッシュコート層が、約2重量~約10重量の範囲のパラジウムを含む、請求項1に記載の触媒体。第1ウォッシュコート層が、約4重量のパラジウムを含む、請求項1に記載の触媒体。第1ウォッシュコート層が、アルミナを実質的に含まない、請求項1~3のいずれかに記載の触媒体。前記第1ウォッシュコートが、ドーパントを実質的に含まない、請求項1~4のいずれかに記載の触媒体。第2ウォッシュコート層における耐火金属酸化物がアルミナを含む、請求項1~5のいずれかに記載の触媒体。第2ウォッシュコート層における白金群金属が、耐火金属酸化物に担持された白金およびパラジウムの1種以上を含む、請求項1~6のいずれかに記載の触媒体。第2ウォッシュコート層における白金群金属が、約1重量~約5重量の範囲で存在する、請求項1~7のいずれかに記載の触媒体。第2ウォッシュコート層が、ゼオライトをさらに含む、請求項1~8のいずれかに記載の触媒体。ゼオライトが、β-ゼオライト、Y-ゼオライトおよびZSM-5から選択される、請求項9に記載の触媒体。基材が、縦方向に延在する複数の通路であって、該通路を境界付けおよび画定する縦方向に延在する壁によって形成される通路を有する流通基材である、請求項1に記載の触媒体。基材が、軸方向に延在する複数のチャネル内に形成されたガス透過性壁を有する壁流フィルタであり、各チャネルにおいて、一方の端部が、対向する端部において塞がれている任意の隣接チャネル対によって塞がれている、請求項1に記載の触媒体。排出物処理システムであって:炭化水素、COおよび粒子状物質を含む排気ストリームを排出するディーゼルエンジンと;請求項1~12のいずれかに記載の触媒体とを含む、排出物処理システム。請求項1~12のいずれかに記載の触媒体を製造する方法であって:約2重量以上の負荷量を有するセリア担持パラジウムを含む第1ウォッシュコート層によって基材表面をコーティングする工程;該基材を乾燥および仮焼する工程;白金群金属および耐火金属酸化物を含む第2ウォッシュコート層によって該基材をコーティングする工程;及び該基材を乾燥および仮焼する工程を含む方法。上記で議論されているように、耐火金属酸化物支持体に分散された白金群金属を含む酸化触媒は、ディーゼルエンジンからの排ガス排出物を処理するのに用いられることが知られている。白金Ptは、依然として、希薄条件下かつ燃料硫黄の存在下での高温エージングの後、DOCにおいてCOおよびHCを酸化するのに最も効果的な白金群金属である。にもかかわらず、Pd包含触媒は、より高い温度でのエージング>700°CにおいてPtを安定化させ、触媒コストを低下させるという利点を付与する。しかし、Pd系DOCは、COおよびHCの酸化に関して、特に、HC貯蔵材料と共に用いられるとき、より高いライトオフ温度を典型的には示し、HCおよび/またはCOのライトオフにおいて遅延を引き起こす可能性がある。Pd含有DOCは、Ptの活性を低下させてパラフィンを変換するおよび/またはNOを酸化する場合があり、また、触媒を、硫黄被毒にさらに影響され易くする場合もある。これらの特性は、特に、エンジン温度が大部分の駆動条件で250°C未満の状態である軽量ディーゼル用途では、リーンバーン操作においてPdを酸化触媒として用いることを典型的には抑制してきた。上記の制限の1つ以上において改良されることが望ましい。本発明の1以上の実施形態は、炭化水素、COおよび粒子状物質を含有する排ガスストリームを処理するための触媒体を対象とする。触媒体は、軸長さを定める入口端部および出口端部を有する基材を含む。基材における第1ウォッシュコート層は、セリア支持体に分散された約2重量以上のパラジウムを含む。第1ウォッシュコート層における第2ウォッシュコート層。第2ウォッシュコート層は、白金群金属および耐火金属酸化物を含む。本発明の追加の実施形態は、炭化水素、COおよび粒子状物質を含む排気ストリームを排出するディーゼルエンジンを含む排出物処理システムを対象とする。第1ウォッシュコート層および第2ウォッシュコート層と共に基材を含む触媒体は、ディーゼルエンジンの下流にあって、これと流体連通している。基材における第1ウォッシュコート層は、セリア支持体に分散された約2重量以上のパラジウムを含む。第2ウォッシュコート層は、第1ウォッシュコート層にある。第2ウォッシュコート層は、白金群金属および耐火金属酸化物を含む。本発明のさらなる実施形態は、触媒体を作製する方法を対象とする。基材表面を、セリア担持パラジウムを含む第1ウォッシュコート層によってコーティングする。パラジウムは、約2重量以上の負荷量を有する。基材を乾燥および仮焼し、次いで、白金群金属および耐火金属酸化物を含む第2ウォッシュコート層でコーティングする。次いで、基材を、再び乾燥および仮焼する。詳細な実施形態において、第1ウォッシュコート層は、約2重量~約10重量の範囲のパラジウムを含む。具体的な実施形態において、第1ウォッシュコート層は、重量基準で約4のパラジウムを含む。いくつかの実施形態において、第1ウォッシュコート層は、アルミナを実質的に含まない。1以上の実施形態において、第1ウォッシュコートは、ドーパントを実質的に含まない。詳細な実施形態において、第2ウォッシュコート層における耐火金属酸化物は、アルミナを含む。詳細な実施形態において、第2ウォッシュコート層における白金群金属は、耐火金属酸化物に担持された白金およびパラジウム支持体の1種以上を含む。具体的な実施形態において、第2ウォッシュコート層における白金群金属は、約1重量~約5重量の範囲で存在する。いくつかの実施形態において、第2ウォッシュコート層は、ゼオライトをさらに含む。詳細な実施形態において、ゼオライトは、β-ゼオライト、Y-ゼオライトおよびZSM-5の1種以上を含む。具体的な実施形態の基材は、縦方向に延在する複数の通路を境界付けおよび画定する縦方向に延在する壁によって形成される該通路を有する流通基材である。1以上の実施形態において、基材は、軸方向に延在する複数のチャネル内に形成されたガス透過性壁を有する壁流フィルタであり、各チャネルにおいて、一方の端部が、対向する端部において塞がれている任意の隣接チャネル対によって塞がれている。本発明のいくつかの例示的な実施形態を記載する前に、本発明が、以下の詳細な説明に記載されている構成およびプロセス工程の詳細に限定されないことが理解されるべきである。本発明は、他の実施形態が可能であり、種々の方式で実施されまたは行われ得る。用語排気ストリームおよびエンジン排気ストリームは、本明細書において見られる場合、エンジンからの流出物、ならびに限定されないがディーゼル酸化触媒および/または煤フィルタを含めた1種以上の他の触媒システム構成要素の下流の流出物を称する。以下の用語は、本願の目的で、以下に記載のそれぞれの意味を有する。耐火金属酸化物は、原子的にドープされた組み合わせを含めた、アルミナ、シリカ、ジルコニア、チタニア、セリア、および物理的混合物または化学的組み合わせを称する。白金群金属成分は、元素周期表の白金群金属、またはこれらの酸化物の1種を称する。希土類金属成分は、ランタン、セリウム、プラセオジムおよびネオジムを含めた、元素周期表において定められたランタンシリーズの1種以上の酸化物を称する。流体連通は、構成要素および/または導管が、排ガスまたは他の流体が構成要素および/または導管の間に流れることができるように接合されていることを意味する。下流は、ある構成要素に先行している構成要素よりもエンジンからさらに離れた経路にある、排ガスストリームにおける構成要素の位置を称する。例えば、ディーゼル粒子状物フィルタがディーゼル酸化触媒より下流であると称されるとき、排気導管においてエンジンから出てくる排ガスは、ディーゼル粒子状物フィルタを流通する前にディーゼル酸化触媒を流通する。したがって、上流は、別の構成要素に対して、エンジンにより近接して配置されている構成要素を称する。本発明の態様は、触媒に関する。1以上の実施形態によると、触媒は、ウォッシュコート層としてモノリス基材に設けられていてよい。ウォッシュコートは、処理されているガスストリームの通過を可能にするのに十分に多孔性である、ハニカム型流通モノリス基材またはフィルタ基材などの耐火基材に適用されている触媒作用材料または他の材料の薄い接着性コーティングの分野においての通常の意味を有する。本明細書において用いられているとき、RonaldM.HeckandRobertJ.Farrauto、CatalyticAirPollutionControl、NewYork:Wiley-lnterscience、2002、pp.18-19に記載のように、ウォッシュコート層は、モノリス基材または下層ウォッシュコート層の表面に設けられた組成的に異なる材料層を含む。触媒は、1以上のウォッシュコート層を含有し得、各ウォッシュコート層は、特有の化学的な触媒機能を有し得る。ディーゼル酸化触媒DOCの主な機能は、比較的低い温度で、特にエンジンのコールドスタートの間に、一酸化炭素および炭化水素を変換することである。酸素貯蔵成分OSCを有するパラジウムをDOCに包含させることで、CO/HCライトオフ活性を大幅に改良することが示されている。本発明の実施形態は、純粋なセリア担持の高パラジウム濃度触媒の優れた低温活性、および他のパラジウム-OSC触媒の大幅な改良を記載する。高パラジウム-セリア触媒は、完全に配合された触媒の別個の層として単独で用いられて、低温性能を向上させることができる。純粋なセリア支持体は、より高温>700°Cでの熱水エージング時、ジルコニアまたは他の希土類ドープセリアに比べて安定でない。結果として、かかるエージングの後、比較的低いPd負荷量<1のPd-CeO2は、CO/HC酸化に関してPd-OSCよりもかなり劣った活性を示す。しかし、本発明は、Pd濃度が約3重量以上に増加すると、劇的な相互安定化効果が生じ始め、結果として、極めて高いCO/HCライトオフ活性をもたらし、熱水エージング時でさえも活性が改良されることを見出した。いずれの特定の操作理論によっても拘束されないが、高い活性は、いくつかの要因の組み合わせにおそらく由来していると考えられる:1CeO2表面におけるPdのほぼ原子状の分散および容易に利用可能なPd0;2より高い温度での焼結に起因した、Pd>4の負荷量によるCeO2結晶の強い安定化;および3Pd-OSC成分に特有でありPd-CeO2相乗効果によって向上される、蒸気による活性化。強いPd-CeO2相乗効果の証拠は、図1において実証されている。CeO2におけるPd負荷量の関数としてのCeO2結晶サイズおよび表面Pd濃度を、10の蒸気空気において750°C/20時間でエージングしたサンプルにおいて測定した。CeO2結晶サイズの系統的な減少、およびPd負荷量の増加に伴う表面Pd/CeO2の増加は、熱水エージング時のCeO2とPdとの間の相互安定化効果を示唆する。一方で、かかる挙動は、いずれのドープされた-CeO2担持Pd触媒においても観察されない、すなわち、表面Pd濃度が、Pd負荷量の増加に伴って増加しない。ジルコニア-担持Pd触媒とは異なり、Pd-CeO2触媒は、ライトオフ条件で安定であると見られ、ランツウランの不活性化に悩まされない。Pd/OSCに対する3~8Pd-CeO2の利点はエンジンエージング後にも依然として残り、24°CでのCOライトオフの改良が観察された。3~8Pd-CeO2触媒の高い活性は、他のドーパント、例えばジルコニウムまたはランタンが存在するときに劇的に低下する。これは、低温活性に重要であり得るPd-CeO2相互作用の損失に起因すると考えられる。高Pd-CeO2成分がPt-Pd/Al2O3成分とは別個の層に使用されて、PtとCeO2との間の負の相互作用を回避することができる。具体的な実施形態において、Pt-Pd/Al2O3層の下にはPd-CeO2が配置されており、その結果、Pd-CeO2機能を阻害し得るHC種がPd-CeO2に達する前に酸化および除去され得る。したがって、本発明の1以上の実施形態は、炭化水素、COおよび粒子状物質を含有する排ガスストリームを処理するための触媒体に関する。図2を参照すると、触媒体10は、軸長さLを定める入口端部14および出口端部16を有する基材12を含み得る。基材12の単一のチャネル18を示す。基材12には第1ウォッシュコート層20がある。第1ウォッシュコート層20は、セリア支持体に分散された約3重量以上のパラジウムを含む。第1ウォッシュコート層20には第2ウォッシュコート層22がある。第2ウォッシュコート層22は、白金群金属および耐火金属酸化物を含む。第1ウォッシュコート層20におけるパラジウムの量は、所望の用途および具体的な使用に応じて変動し得る。1以上の実施形態において、第1ウォッシュコート層20は、約2重量~約10重量の範囲のパラジウムを含む。いくつかの実施形態において、第1ウォッシュコート層20は、約3~約6重量の範囲のパラジウムを含む。種々の実施形態において、第1ウォッシュコート層は、約2重量、3重量、4重量、5重量、6重量、7重量、8重量、9重量または10重量のパラジウムを含む。具体的な実施形態において、第1ウォッシュコート層20は、約4重量のパラジウムを含む。種々の実施形態において、第1ウォッシュコート層20は、約2重量超、4重量超、5重量超、6重量超、7重量超、8重量超、9重量超または10重量超の量でパラジウムを含む。具体的な実施形態において、第1ウォッシュコート層20は、アルミナを実質的に含まない。用語実質的にアルミナを含まないは、本明細書および添付の特許請求の範囲において用いられているとき、アルミナが第1ウォッシュコート層に意図的に添加されていないことを意味する。アルミナは、実質的にアルミナを含まないという意味から逸脱することなく、第1ウォッシュコート層20の上または下の層から移動し得ることが理解されるべきである。先に記載しているように、高Pd-CeO2触媒の活性は、他のドーパントが存在するときに低下し得る。詳細な実施形態において、第1ウォッシュコート層20は、ドーパントを実質的に含まない。具体的な実施形態によると、第1ウォッシュコート層20は、ジルコニウム、ランタン、プラセオジム、サマリウム、ネオジム、イットリウム、チタンおよび/またはケイ素などのドーパントを個々にまたは組み合わせで実質的に含まない。1以上の実施形態において、第2ウォッシュコート層22の組成は、第1ウォッシュコート層20の組成と異なる。例えば、いくつかの実施形態において、第2ウォッシュコート層22は、アルミナを含む耐火金属酸化物を有する。これらの実施形態において、アルミナのほんの一部が第1ウォッシュコート層20内に移動することが予測される。詳細な実施形態の第2ウォッシュコート層22における白金群金属は、耐火金属酸化物に担持された白金およびパラジウムの1種以上を含む。具体的な実施形態において、第2ウォッシュコート層22の白金群金属は白金およびパラジウムである。第2ウォッシュコート層22の耐火金属酸化物は、当業者に公知の任意の好適な材料であり得る。具体的な実施形態において、第2ウォッシュコート層22の耐火金属酸化物は、アルミナを含む。第2ウォッシュコート層22における白金群金属の量は、得られる触媒体の所望の特性に応じて変動され得る。詳細な実施形態において、第2ウォッシュコート層22における白金群金属は、約1重量~約5重量の範囲で存在する。詳細な実施形態の第2ウォッシュコート層22は、ゼオライトをさらに含む。任意の好適なゼオライトが添加されてよく、当業者に公知である。具体的な実施形態において、ゼオライトは、β-ゼオライト、Y-ゼオライトおよびZSM-5の1種以上を含む。基材モノリス流通基材などの、基材の入口から出口面に延在する、微細な平行の複数のガス流通路を有する任意の好適な基材が使用されてよく、その結果、通路が、流体流動するよう開放されている。該通路は、その流体入口から流体出口まで本質的に真っ直ぐな経路であって、通路を流通するガスが触媒材料と接触するように、触媒材料が、ウォッシュコートとしてコーティングされている壁によって画定される。モノリス基材の流路は、台形、矩形、方形、正弦曲線、六角形、楕円形、円形などの任意の好適な断面形状を有し得る肉薄チャネルである。かかる構造は、断面の平方インチcpsi当たり約60~約1200個以上のガス入口開口部すなわち、セルを含有していてよい。しかし、本発明は、特定の基材タイプ、材料または幾何学的形状に限定されないことが理解されよう。セラミック基材は、任意の好適なまたはセラミックもしくは金属材料でできていてよい。例示的なセラミック材料として、限定されないが:コージライト、コージライト-αアルミナ、二酸化ケイ素、ジルコンムライト、スポジュメン、アルミナ-シリカマグネシア、ケイ酸ジルコン、シリマナイト、ケイ酸マグネシウム、ジルコン、ペタライト、αアルミナ、アルミノシリケートなどが挙げられる。例示的な金属支持体として、耐熱性金属および金属合金、例えば、チタンおよびステンレス鋼、ならびに鉄が実質的または主な成分である他の合金が挙げられる。図3および4は、交互にブロックされた複数のチャネル52を有し、粒子状物フィルタとして機能し得る壁流フィルタ基材50を示す。通路は、フィルタ基材の内壁53によって管状に包囲されている。軸方向に延在する複数のチャネルは、ガス透過性内壁53から形成されている。基材は、入口端部54および出口端部56を有する。交互の通路は、入口プラグ58を有する入口端部54において、および出口プラグ60を有する出口端部56において塞がれていて、入口54および出口56において、対向する格子状パターンを形成する。したがって、各チャネル52において、一方の端部が、対向する端部において塞がれている任意の隣接チャネル対によって塞がれている。ガスストリームは、塞がれていないチャネル入口64を通って入り、出口プラグ60によって止められ、チャネル壁53多孔性であるを通って出口端部56まで拡散する。ガスは、入口プラグ58により、壁の入口側に戻って通ることはできない。かかる基材を利用すると、得られるシステムは、ガス状汚染物質と併せて粒子状物質を除去することができる。図5は、図2および3における壁流フィルタの部分断面図を示す。断面図を、基材50の端部に平行な面に沿って示す。図5から、流路、またはチャネル52が、内壁53によって形成されていて、基材50を通って入口端部54から出口端部56に延在していることが分かる。入口プラグ58および出口プラグ60は示されていない。壁53は、ガス流チャネル52が、示した実施形態においては実質的に規則的な多角形、実質的には方形を有するが、1982年6月15日にJ.C.Dettlingらに発行された米国特許第4,335,023号に従って円形のコーナーを有するように寸法付けられて構成されている。第1ウォッシュコート層20は、当該分野においておよび本明細書において場合によりウォッシュコートと称され、基材12の壁53に接着またはコーティングされている。第2ウォッシュコート層22は、本明細書に記載のように第1ウォッシュコート層20上にコーティングされている。いくつかの実施形態において、アンダーコート図示せずは、第1ウォッシュコート層20の下の基材12に適用されていてよい。図5に示すように、担体部材は、ガス流チャネル52によって付与される隙間を含み、チャネル52の断面積およびチャネル52を画定する壁53の厚さは、担体部材の種類によって変動する。同様に、かかる担体に適用されたウォッシュコートの重量は、場合により変動する。その結果、ウォッシュコートまたは組成物の触媒金属成分もしくは他の成分の量を記載するにおいて、触媒担体の単位体積あたりの成分の重量の単位を用いることが便利である。そのため、単位立方インチあたりのグラムg/in3および立方フィートあたりのグラムg/ft3は、担体部材の隙間の体積を含めた、担体部材の体積あたりの成分の重量を意味するのに本明細書において用いられる。組成物が耐火酸化物基材、例えば、ハニカム型流通基材に設けられているとき、白金群金属の濃度は、典型的には約10~200g/ft3、30~150g/ft3、または50~120g/ft3である。触媒を調製する方法図6を参照すると、本発明の1以上の実施形態は、触媒体を作製する方法を対象とする。基材12表面を、セリア担持パラジウムを含む第1ウォッシュコート層20によってコーティングする。軸長さLを定める入口端部14および出口端部16を有する基材12。基材12の単一のチャネル18を説明目的で示す。基材12が複数のチャネルを含んでいてよいことが理解されるべきである。詳細な実施形態において、基材12は、軸方向に延在するガス透過性壁によって形成される複数のチャネル18を有する。パラジウムは、約2重量以上の負荷量を有する。次いで、コーティングされた基材12を、乾燥および仮焼して、基材12上に第1ウォッシュコート層20を固定する。第1ウォッシュコート層20のいくつかの実施形態は本明細書に記載されている。次いで、コーティングされた基材12を第2ウォッシュコート層22によってコーティングする。第2ウォッシュコート層22は、白金群金属および耐火金属酸化物を含む。次いで、コーティングされた基材12を再び乾燥および仮焼して、基材12上に第2ウォッシュコート層22を固定する。第2ウォッシュコート層22のいくつかの実施形態は本明細書に記載されている。排出物処理システム図7を参照すると、本発明の追加の実施形態は、排出物処理システム70を対象とする。システム70の1以上の実施形態は、炭化水素、COおよび粒子状物質を含む排気ストリームを排出するディーゼルエンジン71を含む。ディーゼル酸化触媒体10は、全体を通して記載されているように、ディーゼルエンジン71の下流に位置していて、該エンジンと流体連通している。触媒体10は、軸長さを定める入口端部および出口端部を有する。ディーゼルエンジン71を出る排ガスストリームは、NOx、COおよび炭化水素が酸化される触媒体10を通過する。触媒体10を出る排ガスストリームは、次いで、例えば排気管73を通って処理システム70から出て、大気に放出され得る。実施例1一連のPd負荷CeO2、OSC45CeO2-55ZrO2、またはZrO2サンプルを、PdNH34NO32溶液による、支持体材料の初期湿潤含浸によって、種々のPd濃度で調製した。サンプルを110°Cで乾燥し、空気中450°Cで仮焼した。750°Cで20時間の熱水エージング後、サンプルを実験室反応器においてCOおよびHCライトオフ活性について評価した。ライトオフガス混合物は、2000ppmのCO、100ppmのC3H6、100ppmのC3H8、50ppmのトルエン、100ppmのNO、12のO2および5のH2Oからなった。図8は、種々のサンプルについて、T50、すなわち、50の変換率が達成される温度より低いT50≒より高い活性を示す。0.5Pd/CeO2サンプルが最も高いT50215°Cを示したが、Pd/CeO2シリーズの活性は、Pd負荷量によって大幅に上昇し、Pdが≧4であるとき≦86°C最も高い活性が観察される。この観察は、図1において実証されたPd-CeO2相乗効果と一致した。一方で、OSC45CeO2-55ZrO2またはZrO2支持体では、COライトオフT50110~130°CはPd負荷量に応答せず、等しいPd負荷量において4~8Pd/CeO2サンプルよりもかなり高いようであった。実施例2一連の2~4Pd負荷のCeO2およびOSC45CeO2-55ZrO2サンプルを、PdNH34NO32溶液による、支持体材料の初期湿潤含浸によって調製した。サンプルを110°Cで乾燥し、空気中450°Cで仮焼した。各粉末サンプルをスラリー化して粒径D90<12μmまで粉砕し、次いで、前粉砕したγ-アルミナスラリーと乾燥ゲイン比50:50で混合し、次いで、流通モノリス基材にコーティングした。γ-アルミナは、ウォッシュコート接着のためのバインダー材料として機能した。全ウォッシュコートは1.5g/in3であり、Pd負荷量は、それぞれ、2Pd/支持体では26g/ft3であり、4Pd/支持体では52g/ft3であった。5Y-CeO2支持体を、YNO33溶液をCeO2に含浸し、続いて乾燥および仮焼することによって調製した。比較のために、70g/ft3のPGM負荷量および2/1のPt/Pd比で参照Pt-Pd/Al2O3触媒も調製した。この場合、PtおよびPdの前駆体溶液をアルミナ支持体に共含浸し、続いて乾燥および仮焼した。その後のスラリー化およびコーティング手順は、Pd/CeO2触媒の手順と同様であった。コーティングされた触媒をディーゼルエンジンにおいて750°Cで20時間エージングし、研究室反応器においてCO/HCライトオフ活性を測定した。ライトオフガス混合物は、1400ppmのCO、100ppmのC3H6、50ppmのトルエン、100ppmのNO、5のCO2、10のO2および7のH2Oからなった。空間速度は50,000h-1であった。図9は、COライトオフデータの比較を示す。2Pd/OSC触媒と比較して、2Pd/CeO2触媒は、>50°CのT50の改良を示し、4Pd/CeO2は、特に、より高い温度領域すなわち、T80において、2Pd/CeO2触媒よりもさらなる改良を示した。2Pd/CeO2のCOのT50は、5のYをCeO2に導入したとき、約20°C上昇した。ZrまたはLaなどの他の元素を導入したとき、同様の活性の遅延が観察された。かなり高いPGM負荷量においてPt-Pd/Al2O3参照触媒と比較すると、2~4Pd/CeO2触媒もまた、最大で140°Cまでのより低い温度領域においてより高い活性を示し、これは、低温のCO/HC変換に関する高Pd/CeO2成分の利点を確認するものであり、コールドスタートの間の排出の軽減に大幅に役立つことができた。実施例3層状触媒を、2~6Pd/CeO2を底部層に、PtPd/Al2O3β-ゼオライトを頂部層に用いることによって調製した。PGM負荷量および比を固定して、底部および頂部層におけるPGM分布を全体の活性が最大に達するように調整した。実施例2に記載されているように、底部層における2~6Pd/CeO2がコールドスタートの排出の間に大きく寄与した一方で、頂部層におけるPt-Pd/Al2O3成分は、より高い温度での排出物の変換により効果的であった。ゼオライトを常にPd/CeO2成分から分離して、Pdへの悪影響を回避した。例において、触媒は、底部層において8のPd/CeO2または8のPd/OSC45CeO2-55ZrO2ウォッシュコート負荷量が1g/in3、Pd負荷量が138g/ft3であった、頂部層においてPt/Al2O3β-ゼオライトウォッシュコート負荷量が0.75g/in3、Pt負荷量が8g/ft3であったからなった。触媒を実施例2と同じ条件下にエージングおよび試験した。COおよびC3H6ライトオフデータを図10に示す。8のPd/CeO2底部コートを有する触媒は、さらに20~30°C低いT50を示した。本明細書全体を通して言及している一実施形態、ある実施形態、1以上の実施形態、または実施形態は、本発明の少なくとも1つの実施形態に含まれる実施形態と関連して記載されている特定の特徴、構造、材料または特性を意味する。したがって、本明細書全体を通して種々の箇所における1以上の実施形態においてある実施形態において、1以上の実施形態において、または実施形態においてなどの句の出現は、本発明の同じ実施形態を必ずしも称してはいない。さらに、特定の特徴、構造、材料または特性は、1以上の実施形態において任意の好適な様式で組み合わされてよい。上記方法の記載の順序は限定的であるとみなされるべきではなく、方法が、記載の操作を、順序関係なく、省略または添加しながら用いてよい。先の記載は説明的であって制限的でないと意図されていることが理解されるべきである。先の記載をレビューする際、多くの他の実施形態が当業者に明らかである。したがって、本発明の範囲は、添付の特許請求の範囲を、かかる特許請求の範囲によって権利付与される等価の全範囲と併せて参照して決定されるべきである。"